(57)【要約】【課題】吸湿性とムレ感のないサラッとした良好な触感を有し、かつ、皮膚とじかに接触する用途に用いられる場合に、皮膚が擦られて皮膚の敏感な部位で赤い痣になったり炎症の原因になったりする現象が生じにくいパイル布を提供する。【課題を解決するための手段】先端がカットされたパイルを有し、該パイルはテープ状和紙を５０重量％含む加撚糸からなる和紙糸であり、該加撚糸はスナール指数が４以下であるように熱水または蒸気により撚り止めセットされたものであるパイル布である。【選択図】  図１
2016023384.tif 000002
【特許請求の範囲】
【請求項１】
先端がカットされたパイルを有し、
該パイルはテープ状和紙を５０重量％含む加撚糸からなる和紙糸からなり、
該加撚糸はスナール指数が４以下であるように熱水または蒸気により撚り止めセットされたものであるパイル布。
【請求項２】
請求項１に記載のパイル布を用いたタオル。
【請求項３】
請求項１に記載のパイル布を表地に用いたパフ。
【請求項４】
請求項１に記載のパイル布を用いた、靴の中敷。
【請求項５】
請求項１に記載のパイル布を表地に用いたぬいぐるみ。
【請求項６】
請求項１に記載のパイル布を用いた、化粧落しの洗顔用の布。
【請求項７】
請求項１に記載のパイル布を用いた油取り布。
【発明の詳細な説明】
【技術分野】
【０００１】
本発明は、皮膚にやさしく、かつ吸湿性とサラッとした良好な触感を有する、和紙を素材とするパイル布に関する。
【背景技術】
【０００２】
ビロードのようなパイル布は独特のぬめり感を有する優雅な感触故に珍重されているが、サラッとした触感を求められる場合についてはその要求に応ずることが難しかった。
【０００３】
また、パイル布は椅子の張り地や靴の中敷きや肌を拭う拭い布などの、皮膚とじかに接触する用途に用いられることがあるが、従来の繊維を素材とするパイル布は、そのパイル布で皮膚が擦られると、皮膚の敏感な部位では赤い痣になったり炎症の原因になったりすることがある。
【先行技術文献】
【特許文献】
【０００４】
【特許文献１】特開２００９−１９１３７３号公報
【発明の概要】
【発明が解決しようとする課題】
【０００５】
本発明は、吸湿性とムレ感のないサラッとした良好な触感を有し、かつ、皮膚とじかに接触する用途に用いられる場合に、皮膚が擦られて皮膚の敏感な部位で赤い痣になったり炎症の原因になったりする現象が生じにくいパイル布を提供することを目的とする。
【課題を解決するための手段】
【０００６】
上記の目的を達成するため、本発明に係るパイル布は、先端がカットされたパイルを有し、該パイルはテープ状和紙を５０重量％含む加撚糸からなる和紙糸であり、該加撚糸はスナール指数が４以下であるように熱水または蒸気により撚り止めセットされたものであるように構成されている。
【発明の効果】
【０００７】
上記の構成からなる本発明に係るパイル布によれば、吸湿性とムレ感のないサラッとした良好な触感を得ることができる。
【０００８】
また、本発明に係るパイル布によれば、ムレ感のないサラッとした良好な触感を有し、かつ、皮膚の汚れを拭う拭い布として湿らせて使用するとき、あるいは濡れた状態の肌の湿気を拭うときに良好なふき取り性と柔らかい感触を得ることができる。
【０００９】
さらに、本発明に係るパイル布によれば、皮膚とじかに接触する用途に用いられる場合に、皮膚が擦られたときに、皮膚の敏感な部位で赤い痣になったり炎症の原因になったりする現象が生じにくい。
【図面の簡単な説明】
【００１０】
【図１】本発明のパイル布の構成を示す断面模式図。
【図２】パイルの形状の乾燥状態と湿潤状態の差異を説明する説明図。
【発明を実施するための形態】
【００１１】
本発明のパイル布は、和紙を主成分とする糸を用いたパイル布である。
【００１２】
和紙はこうぞ、みつまた、麻類、針葉樹、笹等の和紙に適した原料植物を叩解して得られる繊維からなる和紙原料を漉いて作られる紙である。和紙の目付けは略１０〜２０ｇ／ｍ２程度である。本発明において用いられる和紙には１０重量％以下であれば上記の和紙原料以外の繊維が含まれていてもよい。この和紙原料以外の繊維の含有率が１０重量％を越えると、和紙特有の吸湿性が劣って、本発明におけるパイル布の特性に影響することがある。本発明に用いられる和紙においては、上記の和紙原料の含有率が９５重量％以上であることが最も好ましい。
【００１３】
本発明において用いられる和紙を主成分とする糸（以下和紙糸と称する）は、和紙を細幅（例えば１〜１０ｍｍ幅）のテープ状にスリットした和紙テープを加撚して得られるものである。和紙糸は和紙テープと他の糸との合撚糸であってもよい。
【００１４】
和紙糸には５０重量％以上の和紙が含まれていることが必要である。和紙糸における和紙以外の糸（他の糸）の比率が５０重量％を越えると、本発明におけるパイル布の良好な吸湿性やムレ感のなさに影響する。また、和紙糸には７０重量％以上の和紙が含まれていることがさらに好ましい。和紙糸で和紙の比率が７０重量％以上の場合には、和紙糸に含まれる和紙が吸水することで、和紙糸が撚りにより固定された状態から開いた状態になりやすくなり、パイル布が特に柔軟性に富むこととなる。和紙糸は和紙のみからなることが好ましい。和紙糸は単糸であってもよいが、双糸や三こ撚り糸などであってもよい。
【００１５】
和紙糸の線密度（単位長さ当たりの重量）は１／６０（ｇ／ｍ）〜１／１０（ｇ／ｍ）であることが好ましい。すなわち、単糸の場合は６０〜１０番手（メートル番手）であることが好ましい。しかし、パイル布の用途によっては、それ以上の太番手であってもよい。和紙糸の撚数Ｔ（回／ｍ）をＴ＝ＫＷ×√Ｎ（Ｎは和紙糸のメートル番手）とするとき、撚係数ＫＷが５０〜１６０であることが好ましい。
【００１６】
さらに、この和紙糸は前記の加撚後に熱水処理または蒸気処理により撚り止めセットされて撚りによる残留トルクが軽減されていることが必要である。この撚り止めにより、ＪＩＳ Ｌ １０９５の試験方法（Ｂ法）により測定されるスナール指数が４以下となっていることが好ましい。このスナール指数が１以下であることがさらに好ましい。セットにより残留トルクが軽減されていることについての効果は後述する。
【００１７】
この熱水処理または蒸気処理における好ましい処理時間は処理温度にも依存する。処理温度が高くなれば処理時間は短くともよい。例えば、８０℃の熱水処理では２０分以上、１２０℃の蒸気処理では１０分程度が好ましい。
【００１８】
図１に模式的に示すように、本発明のパイル布２は、和紙糸からなるパイル４の群が基布６から立設されてなる。パイル４は先端７がカットされたいわゆるカットパイルである。なお、図１は基布６とパイル４の群との位置関係を示すもので、パイル布２の構造を精密に表現したものではない。例えば、本発明のパイル布は従来のビロードと同様の構造を有することができるが、その場合は、パイル４の根元部８は基布６と織組織をなして組織的に一体化している。あるいは、本発明のパイル布は従来の編パイルと同様の構造を有することができるが、その場合は、パイル４の根元部８は基布６と編組織をなして組織的に一体化している。さらに、例えば、本発明のパイル布は従来の静電植毛加工によるパイル布と同様の構造を有する電植パイル布であってもよいが、その場合は、パイル４の根元部８は基布６と不図示の接着剤を介して接着されている。あるいは、本発明のパイル布は、タフト構造を有して、パイル４が基布６にタフトされた和紙糸であってもよい。また、パイル４は基布６の表側、裏側それぞれに設けられていてもよい。
【００１９】
このように、基布６はパイル布２の構造に応じて織物、編物、不織布、皮革、フィルムなどであることができる。
【００２０】
基布６が薄手であることが要求される場合は、基布６は細番手の糸からなる織物であることが好ましい。さらに、基布６に優雅なドレープ性が要求される場合は、基布６は細番手の絹糸からなる織物であることが好ましい。基布６にストレッチ性が要求される場合は、基布６は編み構造を有することができる。
【００２１】
パイル４の高さｈは０．５〜１０ｍｍであることが好ましい。パイル布２がビロード構造のものである場合は、高さｈは０．８〜５ｍｍであることが好ましい。パイルの目付けは高さｈにもよるが５０〜１０００ｇ／ｍ２であることが好ましい。
【００２２】
本発明のパイル布２は、吸湿性とムレ感のないサラッとした良好な触感を有する。この独特な触感は和紙特有の性状と、その和紙がこより状に加撚されて先端はカットされてなる構造を有するパイルの独特な形態によりもたらされる。この和紙特有の性状はその構成繊維の性質と和紙を形成するその繊維のランダムな集合状態によりもたらされる。たとえば、乾燥されたコットン製のタオルでも、吸湿性とムレ感のない触感は得られるが、本発明のパイル布２のようなサラッとした独特な触感には及ばない。和紙が加撚されて先端がカットされていることにより、従来の繊維群からなる房状のパイルでは得られないサラッとした独特な触感が得られるのである。
【００２３】
一方、和紙は、ひろげて水滴をたらすと瞬時に水が和紙の面方向に拡散する。また、サラダ油のような油脂を和紙にたらすと同様に拡散する。これに対してコットンのような吸湿性の高い繊維からなる布地も水滴をたらすと水は面方向に拡散するが、サラダ油のような油脂をたらした場合はほとんど拡散しないかあるいは拡散がきわめて緩慢である。
【００２４】
このように、本発明のパイル布２を構成する和紙が、水分の吸収能が高く、かつ油脂のような油分を吸収する能力も兼ね備えているので、本発明のパイル布２は水分、油分の両者を良好に吸収する能力を有する。
【００２５】
さらに、本発明のパイル布２においては、パイル４が濡らされてパイル４を構成する和紙が吸水すると、撚り止めのセット処理により固定された撚りが和紙の膨潤と柔軟化により一時的に戻って、図２に示すように、撚られてセットされた状態Ａからパイル４を構成する和紙糸の撚りが戻った状態Ｂになって、撚りにより収束されている和紙が先端部分１０で開いた状態となる。このとき、上述の撚り止めのセット処理により固定された撚りトルクが一時的に開放されるとも推定される。これにより、状態Ｂではパイル４の先端部分１０はほぼ扁平状態に近づいて曲げ易くなり、吸水による和紙自体の柔軟性の増加と相俟って先端部分１０が極めて柔らかくなる。和紙は、吸水により、通常の繊維により形成されたパイルに比べてこの吸水による柔軟性の増加の度合いが大きい。
【００２６】
なお、図２は、パイル４が不図示の基布に立設された状態を説明しているものであり、図２における斜めの線１２は、撚りにより生じている、スリットされた和紙の長手方向側縁の捩れの方向を、斜めの線１３は、スリットされた和紙の撚りにより生じているしわの方向を模式的に表現したものである。符号８はパイル４の立設の根元部である。
【００２７】
このような本発明のパイル布２の性質は、本発明のパイル布２を皮膚の汚れを拭う拭い布として湿らせて使用するとき、あるいは濡れた状態の肌の湿気を拭うときに極めて有効に機能する。すなわち、本発明のパイル布２を湿らせた状態で使用するとき、パイル４を構成する和紙が先端部分１０で開いた状態となることにより、皮膚の汚れや水分を良好にふき取ることができる。また、ふき取り時の感触がソフトで心地良いものとなる。さらに、本発明のパイル布２は、水分とともに油分を吸収する能力も兼ね備えているので、石鹸やシャンプーを使用せずとも、肌を拭うときに水分とともに皮脂や皮脂による汚れも同時に良好にふき取ることができる。
【００２８】
さらに、本発明のパイル布２は、通常の天然繊維製、あるいは化学繊維製のパイル布に比べて、皮膚を擦ったときに、そこが皮膚の敏感な部位であっても赤い痣になったり炎症の原因になったりする現象が生じにくい。また、接触によるアトピー症状も生じにくい。このことは以下の実験例でも確認される。
【００２９】
［実験例］
以下の各試料について皮膚を擦るテストを行った。
【００３０】
試料１：パイル布
試料１のパイル布に用いた和紙糸・・・和紙原料を漉いて作られた和紙を幅４ｍｍのテープ状にスリットし加撚（撚り数Ｚ４７０Ｔ／ｍ）したのち、チーズに巻き取り、セッターにより１１０℃の蒸気で２０分処理して和紙糸を得た。和紙糸の番手は３１番手（メートル番手）であり、ＪＩＳ  Ｌ  １０９５  Ｂ法に準拠して測定したスナール指数は０．５であった。
【００３１】
試料１のパイル布に用いた地糸・・・絹糸（地組織用糸２８デニール）を５本合糸して１４０デニールの太さとしＺ１４００Ｔ／ｍの撚りを与えた。
【００３２】
パイル織機により上記和紙糸をパイル糸として用いて、試料１のパイル布を得た。パイル高さは３ｍｍ、パイル密度は３０本／ｃｍ２であった。
【００３３】
試料２：市販の歯ブラシ（合成樹脂製の剛毛使用）
試料３：市販の歯ブラシ（豚毛の剛毛使用）
試料４：市販のコットンタオル布
【００３４】
［皮膚を擦るテストの手順］
各試料を水で濡らして、モニター（１名：成人男子）の前腕内側の皮膚面に押し当てた。そのうえで、通常の歯磨きで歯ブラシを歯茎に押し当てる程度の圧力と歯ブラシで歯茎を擦る程度の速さで、各試料を腕の長手方向と直行する方向にストロークの幅２ｃｍで往復させて、皮膚面を２分間擦った。押し当ては試料のパイルあるいは剛毛の長手方向と沿った方向に行い、パイルあるいは剛毛の先端が皮膚に接するようにして行った。この操作を就寝前（午後１０時）に行い、翌朝（午前６時）に擦った部分の状態を観察した。
【００３５】
［皮膚を擦るテストの結果］
テストの結果を表１に示す。
【表１】
2016023384.tif 000003
【００３６】
表１より、試料１（本発明のパイル布）は他の試料に比べて、皮膚を擦ったときに、赤い痣になる現象が生じにくいとの結果であった。
【００３７】
化粧落しの洗顔用の布として本発明のパイル布２を用いた場合には、皮膚の汚れや水分や油分を良好に拭き取ることができるとともに、湿潤時の柔軟性のため、皮膚を傷めるおそれが極めて少ない。加えて、実験例でも分かるように、この拭き取り時に皮膚が擦られたときに、そこが皮膚の敏感な部位であっても赤い痣になったり炎症の原因になったりする現象が生じにくい。
【００３８】
また、本発明のパイル布２は、サラッとした独特な触感を活かしてパフ用の布として好適に用いることができる。
【００３９】
さらに、本発明のパイル布２は、タオル地として用いたときに、サラッとした独特な触感が得られ、皮膚の汚れや水分や油分を良好に拭き取ることができるとともに、拭き取り時に皮膚が擦られたときに、そこが皮膚の敏感な部位であっても赤い痣になったり炎症の原因になったりする現象が生じにくい。
【００４０】
また、本発明のパイル布２はサラッとした独特な触感と吸湿性と皮脂を吸収する能力があるので、靴底の内側や中敷きに用いた場合にべとつかず、好適に用いることができる。また、本発明のパイル布２を用いた中敷きは、使用時に皮膚が擦られたときに、赤い痣になったり炎症の原因になったりする現象が生じにくいので、素足で着用した場合であっても、皮膚の長時間トラブルなく使用が可能である。
【００４１】
本発明のパイル布２を靴の中敷きとして用いる場合、パイル布２がパイル織物であり、地糸として熱融着繊維を含む糸が用いられていることが好ましい。この場合、和紙糸をパイル糸として用い、地糸として熱融着繊維を含む糸を用いてパイル織物を製織したのち、地糸の部分（基布の部分）を加熱し、熱融着繊維を溶融させてのち冷却する。この操作により、基布中で互いに隣接する地糸同士が融着し、また、パイルと地糸が、接触する箇所で溶融した熱融着繊維のアンカー効果で接合する。これにより、パイル布２を中敷きの形状に切断によりトリミングしたときに、切断縁部で地糸がほつれることが防止できる。また、切断縁部でパイルが脱落することも防止できる。
【００４２】
さらにまた、本発明のパイル布２はサラッとした独特な触感と吸湿性を活かしてぬいぐるみ用等の玩具の表布として好適に用いることができる。また、本発明のパイル布２を用いたぬいぐるみ等は、そのパイル布で皮膚が擦られたときに、そこが皮膚の敏感な部位であっても赤い痣になったり炎症の原因になったりする現象が生じにくく、また和紙材料が皮膚に対してやさしく接触による皮膚アレルギー性がほとんどないので、例えば、アトピー性の発疹が出やすい小児が取り扱ってその皮膚に接してもアトピー性の症状がほとんど出ない。
【００４３】
さらにまた、本発明のパイル布２は、サラッとした独特な触感と吸湿性を活かすとともに、和紙材料が吸水性のみならず皮脂等の油脂を吸収する性質も備えているので、いわゆるあぶら取り紙と同様の用途にあぶら取り用の布として好適に用いることができる。
【００４４】
さらに、濡れたパイル４は、乾燥することにより、和紙糸に、和紙糸製造過程の加撚方向に撚りトルクが発現して、図２における状態Ｂから状態Ａに戻る。すなわち、パイル４の先端部分１０が開いた状態Ｂから、乾燥状態では形状がもとの加撚された状態Ａに戻る。これにより、サラッとした独特な触感もほぼ復元される。このように本発明のパイル布２のパイル４は湿潤、乾燥に関して可逆的な形状変化をする。したがって、パイル４は洗濯における湿潤に対しても可逆的な形状変化をするので、繰り返しの洗濯によっても上述の形状や諸性質を維持することができる。
【００４５】
このように本発明のパイル布は、パイルの乾燥や湿潤にともなって、パイルの形態が状態Ａと状態Ｂとに可逆的に変化する。
【００４６】
本発明のパイル布２は皮膚の汚れや水滴を拭う拭い布として好適に用いられるが、そのサラッとした独特な触感を活かして椅子張り地等のインテリア用品の張り地や、宝石箱等の収納箱の張り地にも好適に用いることができる。衣料用の生地としても好適に用いることができる。また、サラッとした独特な触感を有する敷物としても用いることができる。
【００４７】
本発明のパイル布においては、パイルの一部が和紙糸と異なる糸により作られていたとしても、パイル全体における和紙糸からなるパイルの比率が５０重量％以上であれば本発明により得られる上述の諸効果が発揮され、このような場合も当然本発明に含まれるものである。
【００４８】
［実施例１］
実験例の試料１のパイル布をタオルとして用いた。このタオルは従来のコットン製のタオルでは得られないサラッとした独特な触感を有していた。このタオルを入浴後の肌の水滴を拭うバスタオルに用いたところ迅速に水滴がふき取られかつ石鹸やシャンプーを使用せずとも、皮脂をある程度拭き取ることができ、従来のコットン製のタオルでは得られない爽快な拭い感が得られた。
【００４９】
［実施例２］
実験例の試料１で用いた和紙糸をパイル糸として用い、１５０デニールのポリエステル加工糸をＺ５００Ｔ／ｍの撚りを与え地糸として用い、パイル編機によりパイルニット布を得た。パイル高さは３ｍｍ、パイル密度は３０本／ｃｍ２であった。このパイルニット布を表地として用いて動物のぬいぐるみを作成した。このぬいぐるみは、サラッとした独特な触感を有していて、湿疹の出やすい小児の玩具として１年以上用いたが、小児の肌に湿疹が出ることはなかった。
【００５０】
［実施例３］
実施例３の和紙糸・・・和紙原料を漉いて作られた和紙を幅８ｍｍのテープ状にスリットし加撚（撚り数Ｚ３００Ｔ／ｍ）したのち、チーズに巻き取り、スチームセッターにより１１０℃の蒸気で２０分処理して和紙糸を得た。和紙糸の番手は１５番手（メートル番手）であり、ＪＩＳ  Ｌ  １０９５  Ｂ法に準拠して測定したスナール指数は０．５であった。
【００５１】
実施例３の和紙糸を用いて不織布の基布にタフテイングし、接着剤で裏打ちしてカットパイルのタフト布を得た。パイル高さは５ｍｍ、パイル密度は１０本／ｃｍ２であった。このタフト布を椅子張り地としてソファに用いた。このソファは、サラッとした独特な触感を有していて、梅雨時に使用して肌がじかに張り地に接してもべとつかず、良好な使用感であった。
【００５２】
［実施例４］
実験例の試料１のパイル布を化粧落しの洗顔用の布として用いた。皮膚の汚れや水分を良好に拭き取ることができるとともに、皮膚を傷めるおそれが極めて少なく、かつその柔軟性のためソフトな拭き取り感が得られた。
【００５３】
［実施例５］
実験例の試料１のパイル布をパフの布として表地に用いた。使用時にサラッとした独特な触感を有していて、快適な使用感が得られた。
【００５４】
［実施例６］
実験例の試料１で用いた和紙糸を長さ２ｍｍに切断して短尺のフロック状にし、不織布の基布表面に静電植毛加工によりパイルを形成しパイルと基布表面とが接着剤を介して接着固定された電着加工布を得た。この電着加工布を所定の形状に切り取って靴の中敷きとして用いた。この中敷きは、サラッとした独特な触感を有していて、素足で靴を履いたときにべとつかず良好な履き心地であった。また、素足で３時間使用したときに、擦過による皮膚の損傷が認められなかった。
【００５５】
［実施例７］
実験例１の試料１のパイル布をいわゆるあぶら取り紙と同様の用途にあぶら取り用の布として用いた。従来の油取り紙では得られないサラッとした独特な触感を有していて、かつ、充分なあぶら取り効果が得られた。
【産業上の利用可能性】
【００５６】
本発明のパイル布は、紡織用天然繊維や合成繊維からなる布帛では得られないナチュラルで平滑なサラッとした触感と、擦ったことによる皮膚の損傷が極めて少ないという特性を活かして、日用雑貨類、家具類、インテリア用材、自動車用内装用材、衣料の分野に広く適用される。
【符号の説明】
【００５７】
２    パイル布
４    パイル
６    基布
【図１】
2016023384.tif 000004
【図２】
2016023384.tif 000005